(57)【特許請求の範囲】
【請求項１】
（ａ）フッ素ポリマー、シリコーンポリマー、シリコーンアクリルポリマー、アクリル樹脂酸塩、およびこれらの混合物からなる群から選択される１つ以上のポリマーを含む１つ以上の結合剤と、
（ｂ）１つ以上の非水溶性殺生物剤と、
（ｃ）ポリマーを含む粒子であって、９５０ｍ２／ｇ以上の比表面積を有する、粒子と、を含む、コーティング組成物。
【請求項２】
（ａ）１つ以上の結合剤と、  
（ｂ）１つ以上の非水溶性殺生物剤と、
（ｃ）ポリマーを含む粒子であって、１１００ｍ２／ｇ以上の比表面積を有する、粒子と、を含む、コーティング組成物。
【請求項３】
前記（ｃ）のポリマーが、前記（ｃ）のポリマーの重量に基づいて９０重量％以上のビニル芳香族モノマーの重合単位を含む、請求項１または２に記載のコーティング組成物。
【請求項４】
前記ビニル芳香族モノマーが、全ての前記ビニル芳香族モノマーの総重量に基づいて１０重量％以上の多官能性ビニル芳香族モノマーを含む、請求項３に記載のコーティング組成物。
【請求項５】
（ａ）１つ以上の結合剤と、  
（ｂ）１つ以上の非水溶性殺生物剤と、
（ｃ）ポリマーを含む粒子であって、９５０ｍ２／ｇ以上の比表面積を有する、粒子と、を含むコーティング組成物であって、
前記コーティング組成物中の水の量が、前記コーティング組成物の重量に基づいて５重量％以下である、コーティング組成物。
【請求項６】
（ａ）１つ以上の結合剤と、  
（ｂ）１つ以上の非水溶性殺生物剤と、
（ｃ）ポリマーを含む粒子であって、９５０ｍ２／ｇ以上の比表面積を有する、粒子と、を含み、
前記粒子が５０マイクロメートル以下のＤ５０を有する、コーティング組成物。
【発明の詳細な説明】
【背景技術】
【０００１】
多くの場合、コーティング組成物に非水溶性殺生物剤を組み込むことが望ましい。例えば、コーティング組成物が海洋防汚コーティング組成物であり、乾燥コーティングがコーティング組成物の層から作製される場合、乾燥コーティングは海水と接触することができ、非水溶性殺生物剤が乾燥コーティングから緩徐に放出されることが望ましい。コーティング組成物およびそれから作製される乾燥コーティングが、海洋防汚コーティング組成物およびそれから作製される乾燥コーティングの通常必要とされる特徴を有することがさらに所望される。
【０００２】
米国特許第７，３５４，５９６号は、活性抗菌剤送達のシステムを記載しており、このシステムは、活性抗菌剤を粒子するポリマー粒子を含む。米国特許第７，３５４，５９６号は、このシステムが建造物および他の関連構造物の様々な部分に有用であると記載している。
【０００３】
以下は、本発明の記述である。
【０００４】
本発明は（ａ）１つ以上の結合剤と、（ｂ）１つ以上の非水溶性殺生物剤と、（ｃ）ポリマーを含む粒子であって、９００ｍ２／ｇ以上の比表面積を有する、粒子と、を含む、コーティング組成物を提供する。
【０００５】
以下は、本発明の詳細な説明である。
【０００６】
本明細書で使用される以下の用語は、文脈により明白に示されない限り指定された定義を有する。
【０００７】
粒子は、その直径によって特徴付けられる。粒子が球状ではない場合、その直径は、本明細書においてその粒子と同一の体積を有する球体の直径と見なされる。
【０００８】
粒子の収集物は、Ｄ５０によって特徴付けられ得る。本明細書で使用されるとき、粒子の収集物がある特定の値のＤ５０を有する場合、５０体積パーセントの粒子は、そのある特定の値以下の直径を有する粒子から成る。
【０００９】
粒子の収集物は、吸着物質として窒素を用いたＢＥＴ法を用いて測定されるその比表面積によっても特徴付けられ得る。
【００１０】
２５℃で１００ｇの水中に溶解する化合物の最大量が０．１ｇ以下の場合、化合物は非水溶性である。２５℃で１００ｇの水中に溶解する化合物の量が１ｇより多い場合、化合物は水溶性である。
【００１１】
殺生物剤は、１種類以上のバクテリア、菌類、藻類、または海洋汚損生物の成長を阻害することができるまたは殺すことができる化合物である。海洋汚損生物は水面下に沈められている表面上で成長する傾向があり、藻類、被嚢類、ヒドロ虫、双殻類、コケムシ、多毛類、蠕虫、海綿動物、およびフジツボを含む硬質または軟質汚損生物を含む。
【００１２】
コーティング組成物は、以下の特徴を有する：液体組成物であり、０℃〜５０℃を含む温度範囲で液体状態であることを意味する。コーティング組成物は、連続液体媒体、コーティング結合剤（複数可）、顔料粒子、および連続液体媒体内で溶解または分散する任意のさらなる成分を含む。コーティング組成物中に存在する固形物質は、それらが連続液体媒体中に溶解していても、本明細書において連続液体媒体の一部と見なされない。コーティング組成物中に存在する物質は、以下の工程の終了時に容器の中に存在する場合、固形物質であると見なされる：コーティング組成物のサンプルを蓋のない容器に入れ、サンプルの重量が経時的に明らかに変化しなくなるまで、１００℃で揮発性成分が蒸発するのに十分な時間、標準大気下で加熱する。
【００１３】
連続液体媒体が、連続液体媒体の重量に基づいて２５重量％以下の水を含む場合、コーティング組成物は「溶剤系」である。
【００１４】
コーティング結合剤は、フィルムを形成することができる物質であり、つまり、コーティング組成物内に結合剤が存在する場合、その組成物が層として基質上に適用され、その後、周囲温度（０℃〜４５℃の任意の温度であり得る）で乾燥するか、まはた乾燥させられて、乾燥コーティングを形成するとき、結合剤は、その乾燥コーティング内で連続フィルムを形成することができる。
【００１５】
顔料は粒子状固体である。顔料は−１０℃〜９５℃の範囲を含む温度範囲にかけて固形物である。典型的な顔料はカーボンブラックまたは無機化合物のいずれかである。無機顔料は典型的には２００ｍ２／ｇ以下の比表面積を有する。
【００１６】
コーティング組成物は、基質の表面上に層として適用されることができ、基質の表面に接着する乾燥層（「乾燥コーティング」）を形成することができる。海洋コーティング組成物は、海洋対象物の表面上に乾燥コーティングを形成することができるコーティング組成物である。乾燥コーティングを形成した後、コーティングされた表面の一部分または全てがかなりの時間（１日あたり少なくとも１時間）にわたって水面下にとどまる場合でさえ、乾燥コーティングは有用な長時間表面に接着するであろう。海洋対象物はその対象物の一部分または全部がかなりの時間にわたって水面下にある環境下で使用されたものである。海洋対象物の例には船、桟橋、ドック、杭、漁網、熱交換器、ダム、および取水口スクリーンのような配管構造物を含む。
【００１７】
１種以上の海洋汚損生物の成長を阻害するのに有効な乾燥コーティングを形成することができる海洋コーティング組成物は、海洋防汚（ＭＡＦ）コーティング組成物である。海洋防汚剤は、海洋コーティング組成物に添加され、１種以上の海洋汚損生物の成長を阻害する海洋コーティング組成物の能力を向上させる殺生物剤である。海洋防汚コーティング組成物は、１つの連続液体媒体、１つ以上の結合剤、１つ以上の顔料、１つ以上の海洋防汚剤、および任意の１つ以上の補助剤を含む。
【００１８】
「乾燥」または「乾燥した」組成物は、組成物の重量に基づいて５重量％以下の総揮発性化合物内容物を有する。揮発性化合物は、１大気圧で２００℃以下の沸点を有する。
【００１９】
「ポリマー」は、より小さい化学的繰り返し単位の反応生成物から構成される比較的大きい分子である。ポリマーは、線形、分岐、星形、環状、超分岐、架橋、またはこれらの組み合わせの構造を有し得る。ポリマーは、１種類の繰り返し単位（「ホモポリマー」）を有し得るか、または２種類以上の繰り返し単位（「コポリマー」）を有し得る。コポリマーは、不規則に、列で、ブロックで、他の配置で、またはこれらの任意の混合もしくは組み合わせで配列された様々な種類の繰り返し単位を有し得る。
【００２０】
いくつかのポリマーは、完全に架橋されている。完全架橋ポリマーの分子量は、測定不可能である。完全架橋ポリマーは、無限Ｍｗを有すると考えられ、水および溶媒では溶解しないと考えられる。完全架橋ポリマーの膨潤率は、以下のように測定され得る：目的とする架橋ポリマーに類似した組成物の非架橋ポリマーと相溶性のある溶媒が特定される。架橋ポリマーのサンプル（重量Ｗ０）は、比較的多い量の２５℃の溶媒と混合され、均衡状態に到達することを許容され、（いくつかの溶媒で膨潤した可能性のある）架橋ポリマーは、自由液体溶媒から機械的に分離される（例えば、遠心分離もしくはろ過または他の方法によって）。Ｗ１は、結果として生じる架橋ポリマーサンプルの重量であり、膨潤率は、商Ｗ１／Ｗ０である。
【００２１】
互いに反応してポリマーの繰り返し単位を形成することができる分子は、「モノマー」として本明細書で既知である。ビニルモノマーは、構造Ｉを有する。
【化１】
0006416764.tif 000002
【００２２】
Ｒ１、Ｒ２、Ｒ３、およびＲ４はそれぞれ、独立して、水素または有機基のいずれかである。ビニルモノマーは、例えば、（メタ）アクリレートモノマー、ビニル芳香族モノマー、オレフィンモノマー、およびビニルエステルを含む。（メタ）アクリレートモノマーは、アクリル酸、メタクリル酸、これらの置換または非置換エステル、およびこれらの置換または非置換アミドである。ビニル芳香族モノマーは、１つ以上の芳香族環と、構造Ｉに示される炭素−炭素二重結合の炭素原子のうちの１つへの共有一重結合によって結合される芳香族環内の１つの炭素原子とを含有する１つ以上のＲ１、Ｒ２、Ｒ３、およびＲ４を有する。ビニル芳香族モノマーは、例えば、スチレン、α−置換スチレン、環置換スチレン（例えば、ジビニルベンゼンを含む）、およびこれらの混合物を含む。オレフィンモノマーは、１つ以上の炭素−炭素二重結合を有する炭化水素化合物である。ビニルエステルは、ビニルアルコールを有するカルボン酸のエステルである。
【００２３】
ビニルモノマーは、ビニル重合を経てビニルポリマーを形成することができる。
【００２４】
アクリルポリマーは、５０重量％以上のアクリルモノマーの重合単位を含むポリマーである。アクリル樹脂酸は、５０重量％以上のアクリル酸、メタクリル酸、またはこれらの混合物を含有するアクリルポリマーである。アクリル樹脂酸塩は、アクリル樹脂であり、モルベースでカルボン酸基の５０％以上がアニオン形態である。
【００２５】
海水は、海または海洋由来の水である。平均して、世界中の海洋の海水は、約３．５重量％の塩分および海洋面で１．０２５ｇ／ｍＬの平均密度を有する。人工海水は、海水を模擬する溶解した鉱物塩と水との混合物である。人工海水の例には、Ｒｉｃｃａ（商標）（ＡＳＴＭ  Ｄ１１４１）から入手可能な合成海水がある。
【００２６】
本発明のコーティング組成物は、好ましくは、溶剤系コーティング組成物である。溶剤系コーティング組成物内の好ましい量の水は、１０％以下、より好ましくは５％以下、より好ましくは２％以下である。
【００２７】
好ましくは、連続液体媒体は、脂肪族化合物（ミネラルスピリット等）、芳香族化合物、アルキル置換芳香族化合物（キシレン、ソルベソ溶媒、および芳香族１００ならびに芳香族１５０溶媒等）、ケトン（メチルイソブチルケトンおよびメチルイソアミルケトン等）、アルコール（ｎ−ブタノールおよびプロピレングリコールメチルエーテル等）、およびこれらの混合物から選択される１つ以上の化合物を含む。
【００２８】
本発明のコーティング組成物において、固形物質の総量は、好ましくは、コーティング組成物の重量に基づいて８０重量％以下である。固形物質の総量は、好ましくは、コーティング組成物の重量に基づいて５０重量％以上、より好ましくは５５重量％以上、より好ましくは６０重量％以上である。
【００２９】
本発明のコーティング組成物中の水の総量は、好ましくは、コーティング組成物の重量に基づいて５重量％以下、より好ましくは２重量％以下、より好ましくは１重量％以下である。
【００３０】
好ましい殺生物剤は、４−イソチアゾリン−３−オン、トリフルアニド、ジクロフルアニド、ジヨードメチルパラトリルスルホン（ＤＩＭＴＳ）、２−メチルチオ−４−ｔｅｒｔ−ブチルアミノ−６−イソプロピルアミノ−ｓ−トリアジン、スピノサド、スピネトラム、メデトミジン、シペルメトリン、トラロピリル、およびこれらの混合物の非水溶性誘導体である。４−イソチアゾリン−３−オンの非水溶性誘導体およびこの混合物がさらに好ましい。４，５−ジクロロ−２−ｎ−オクチル−４−イソチアゾリン−３−オン（ＤＣＯＩＴ）がさらに好ましい。
【００３１】
好ましい結合剤は、コーティング組成物の連続液体媒体で溶解できる。好適な結合剤は１つ以上のポリマーを含む。結合剤中に含まれる好ましいポリマーは、フッ素ポリマー、シリコーンポリマー、シリコーンアクリルポリマー、アクリル樹脂酸塩、およびこれらの混合物である。結合剤中に含まれるさらに好ましいポリマーは、フッ素ポリマー、シリコーンポリマー、およびこれらの混合物である。シリコーンポリマーがさらに好ましい。いくつかの実施形態では、結合剤は、１つ以上のポリマーに加えて１つ以上のロジンを含む。ロジンが存在する場合、好ましいロジンは、未変性ロジンおよびアルキル化ロジンエステルを含む。
【００３２】
好ましい顔料は、０．１マイクロメートル〜１０マイクロメートルの粒子のＤ５０を有する。
【００３３】
本発明の組成物は、好ましくは、海洋コーティング組成物、より好ましくは、海洋防汚コーティング組成物である。
【００３４】
１つ以上の結合剤が存在する場合、全結合剤の好ましい総量は、組成物の総重量に基づいて５重量％以上、より好ましくは１０重量％以上である。１つ以上の結合剤が存在する場合、全結合剤の好ましい総量は、組成物の総重量に基づいて３０重量％以下、より好ましくは２５重量％以下である。
【００３５】
好ましくは、本発明のコーティング組成物は、１つ以上の顔料をさらに含む。顔料は、球状、略球状、不規則な円形、略長方形、シート状、薄板形、針状、剛毛状、糸状、またはこれらの組み合わせであり得る粒子の形態で存在する。顔料は有機（例えば、ポリマー）または無機（例えば、酸化物、炭酸塩、粘土等）であり得る。
【００３６】
１つ以上の顔料が存在する場合、顔料の好ましい総量は、組成物の総重量に基づいて２０重量％以上、より好ましくは４０重量％以上である。１つ以上の顔料が存在する場合、顔料の好ましい総量は、組成物の総重量に基づいて７５重量％以下、より好ましくは６５重量％以下である。
【００３７】
本発明のコーティング組成物は、任意に１つ以上の補助剤をさらに含む。いくつかの補助剤は、例えば、分散剤、合体剤、濃厚剤、着色剤、ワックス、さらなる殺生物剤、およびこれらの混合物を含む。海洋防汚塗料における使用に好適な補助剤を含有する組成物が好ましい。
【００３８】
任意に、コーティング組成物は非水溶性殺生物剤に加えて１つ以上の共殺生物剤（ｃｏ−ｂｉｏｃｉｄｅ）を含み得る。共殺生物剤が存在する場合、共殺生物剤は、好ましくは、ピリチオン亜鉛、銅ピリチオン、ジクロロフェニルジメチル尿素、亜鉛、ビス（Ｎ，Ｎ−ジメチルカルバモジチオアト−ｋＳ，ｋＳ’）［ｍ−［［Ｎ，Ｎ’−１，２−エタンジイルビズ［カルバモジチオアト−ｋＳ，ｋＳ’］］（２−）］］ジ−（ＴＯＣ  ３２０４Ｆ）、亜鉛エタン−１，２−ジイルビス（ジチオカルバマト）（ジネブ）、酸化第一銅、チオシアン酸銅、ＴＰＢＰ、およびこれらの混合物から成る群から選択される。
【００３９】
本発明のコーティング組成物は、好ましくは、防汚コーティングとして、より好ましくは海洋防汚コーティング組成物として使用される。
【００４０】
コーティング方法は本発明のコーティング組成物の層を基質に適用することを含む。層の厚さは、好ましくは、乾燥フィルムの厚さが５０マイクロメートル以上になるように選択される。層の厚さは、好ましくは、乾燥フィルムの厚さが１ミリメートル以下、より好ましくは５００マイクロメートル以下、より好ましくは３００マイクロメートル以下になるように選択される。
【００４１】
本発明のコーティング組成物は、粒子（本明細書において「粒子（ｃ）」と称される）を含有する。粒子（ｃ）は、ポリマーを含有し、粒子（ｃ）の収集物は、１マイクロメートルを超えるＤ５０を有し、３００ｍ２／ｇ以上の比表面積を有する。
【００４２】
粒子（ｃ）は、好ましくは、１つ以上のビニルポリマーを含む。好ましいビニルポリマーは、０〜５％、より好ましくは０〜２％、より好ましくは０〜２％、より好ましくは０〜１％、より好ましくは０％の量における窒素、酸素、硫黄、または任意のハロゲンの任意の原子を有するモノマーの重合単位を含む。
【００４３】
好ましいビニルポリマーは、１つ以上のビニル芳香族モノマーの１つ以上の重合単位を含む。好ましいビニル芳香族モノマーは、炭素および水素以外の原子を持たない。好ましくは、ビニルポリマー中のビニルモノマーの重合単位の量は、ビニルポリマーの重量に基づいて７５重量％以上、より好ましくは９０重量％以上、より好ましくは９８重量％以上、より好ましくは１００重量％である。好ましいビニル芳香族モノマーは、スチレン、ジビニルベンゼン、およびこれらの混合物である。
【００４４】
コーティング組成物の他の成分と混合される前の粒子（ｃ）では、ビニルポリマーの好ましい量は、粒子（ｃ）の重量に基づいて７５重量％以上、より好ましくは８５重量％以上、より好ましくは９５重量％以上、より好ましくは９９重量％以上である。
【００４５】
好ましいビニルポリマーは、完全に架橋されている。好ましくは、２つ以上の重合可能な炭素−炭素二重結合を含むモノマーの重合単位量は、１０％以上、より好ましくは５０％以上、より好ましくは７５％以上、より好ましくは９０％以上である。
【００４６】
好ましくは、粒子（ｃ）は、２０％以下、より好ましくは１０％以下、より好ましくは５％以下、より好ましくは２％以下、より好ましくは１％以下の膨潤率を有する。
【００４７】
粒子（ｃ）の収集物は、好ましくは、０．１マイクロメートル以上のＤ５０を有する。粒子（ｃ）の収集物は、好ましくは、１００マイクロメートル以下、より好ましくは５０マイクロメートル以下、より好ましくは２０マイクロメートル以下、より好ましくは１５マイクロメートル以下のＤ５０を有する。
【００４８】
粒子（ｃ）は、好ましくは、５００ｍ２／ｇ以上、より好ましくは７００ｍ２／ｇ以上、より好ましくは９５０ｍ２／ｇ以上の比表面積を有する。粒子（ｃ）は、好ましくは、２，０００ｍ２／ｇ以下の比表面積を有する。
【００４９】
好ましくは、コーティング組成物の他の成分と混合される前、粒子（ｃ）の収集物中の水の量は、粒子（ｃ）の収集物の重量に基づいて５重量％以下、より好ましくは２重量％以下である。
【００５０】
本発明のコーティング組成物では、一部または全ての非水溶性殺生物剤が粒子（ｃ）の表面に吸着するであろうことが予期される。
【００５１】
コーティング組成物中の粒子（ｃ）の量は、好ましくは、コーティング組成物の重量に基づいて３０重量％以下、より好ましくは２０重量％以下である。コーティング組成物中の粒子（ｃ）の量は、好ましくは、コーティング組成物の重量に基づいて１重量％以上、より好ましくは２重量％以上である。
【００５２】
いくつかの非水溶性殺生物剤は、コーティング組成物に添加されると、結合剤を可塑化し得ることが知られている。この現象は、例えば、米国特許第７，３７７，９６８号で報告されている。結合剤が可塑化するとき、コーティングは緩徐に乾燥し得る。乾燥コーティングは、強度不足であり得、かつ／または乾燥コーティングは、殺生物剤の放出を早くしすぎる可能性がある。本発明では、非水溶性殺生物剤が完全にまたは部分的に粒子（ｃ）の表面に吸着しているため、結合剤を可塑化する非水溶性殺生物剤の性質が減少または除去されるであろうことが予期される。
【００５３】
従来、非水溶性殺生物剤の放出を制御する１つの手法は、非水溶性殺生物剤を、例えばユリア樹脂に封入することであった。かかる封入が放出速度を決定することが予期される。つまり、一旦非水溶性殺生物剤が封入されると、コーティングの組成物を変えることによって乾燥コーティングからの殺生物剤の放出速度を著しく変化させることは不可能である。異なる放出速度が所望される場合、異なるカプセルを設計する必要がある。
【００５４】
本発明の実施に際して、非水溶性殺生物剤の放出速度は、非水溶性殺生物剤と粒子（ｃ）の比率を調節することにより調整され得ることが予期される。
【００５５】
好ましくは、本発明の組成物に、非水溶性殺生物剤は封入されない。好ましくは、任意のホルムアルデヒド反応性物質を有するホルムアルデヒドの縮合物である樹脂は本発明の組成物に存在しない。
【００５６】
以下は、本発明の実施例である。
【００５７】
以下の吸着剤を以下の実施例で使用した。全ての吸着剤は、１マイクロメートルを超えるＤ５０を有した。吸着剤が５０マイクロメートルを超えるＤ５０を有した場合、Ｄ５０が５０マイクロメートル以下になるまで製粉したことを除いて、各吸着剤は市販のものとして使用された。
【表１】
0006416764.tif 000003
【００５８】
ＧＥＲＳＴＥＬ  Ｔｗｉｓｔｅｒ（商標）ポリジメチルシロキサン（ＰＤＭＳ）コーティング撹拌子をＧｅｒｓｔｅｌ  Ｇｍｂｈから購入した。
【００５９】
使用した塗料は、Ｉｎｔｅｒｌｕｘ  Ｍｉｃｒｏｎ（商標）６６塗料（「Ｍ６６」）、Ｉｎｔｅｒｓｌｅｅｋ（商標）９７０塗料（「Ｐ９７０」）およびＩｎｔｅｒｓｌｅｅｋ（商標）７３１（「Ｐ７３１」）であり、以下に記載されるようにＤＣＯＩＴの添加を除いては市販のものであり、製造業者の指示に従って混合した。
【００６０】
塗料を、オービタルシェーカー（Ｒｅｄ  Ｄｅｖｉｌ  Ｉｎｃ、ＵＳＡ）を使用して、ＤＣＯＩＴおよび吸着剤と混合し、ステンレス鋼ゲージ（未乾燥コーティング厚さ５００マイクロメートル）を使用してレネータ（Ｌｅｎｅｔａ）紙またはアルミニウム箔に適用した。塗料を一晩中乾燥させた。
【００６１】
適切な土台上の紙（２０〜４０平方ｃｍの塗料表面）を１００ｍＬの人工海水を含有する１２０ｍＬのガラス瓶に浸し、Ｔｗｉｓｔｅｒ撹拌子を挿入し、この瓶を撹拌混合装置の上に配置した。撹拌速度は６００ｒｐｍであった。１、４、７、１４、および２１日目に、Ｔｗｉｓｔｅｒ撹拌子を瓶から取り除き、ペーパータオルで拭き、１ｍＬのアセトニトリルを含有するＨＰＬＣ小瓶に配置した。吸着殺生物剤を３５Ｃで３０分間抽出した。抽出後、撹拌子を再び拭き、海水／ＭＡＦ塗料と共に瓶に戻した。殺生物剤の濃度をＨＰＬＣによって測定した。
【００６２】
オートサンプラ、カラムヒーター、およびダイオードアレイ検出器を備えるＡｇｉｌｅｎｔ１２００ＨＰＬＣをケミステーションソフトウェアによって制御した。ＤＣＯＩＴを、Ｕｌｔｒａ  Ｃ１８カラム１５０ｘ４．６ｃｍ（Ｒｅｓｔｅｋ  Ｉｎｃ）を使用して分析した。同一のイソクラティック条件（７０％アセトニトリル、２、３ｍＬ／分）を用いた。ＤＣＯＩＴを２８０ｎｍで検出した。
【００６３】
外部の標準技術を放出殺生物剤の量子化に用いた。Ｔｗｉｓｔｅｒ撹拌子の能力は前回のキャリブレーションに基づいて４００マイクログラムであると推測された。
【００６４】
ＤＣＯＩＴの累積放出は、コーティング組成物中のＤＣＯＩＴの重量に基づいて重量パーセントで報告される。
【００６５】
実施例１：フッ素ポリマー結合剤を有するＭＡＦ塗料（Ｐ９７０）の結果。
【００６６】
コーティング組成物を調製し、前述のようにＤＣＯＩＴ（コーティング組成物の重量に基づいて１重量％）および吸着剤（コーティング組成物の重量に基づいて４重量％）を塗料（Ｐ９７０）に添加することによって試験した。
【表２】
0006416764.tif 000004
【００６７】
ＳＰ−８５０およびＶ５０３を含むする塗料において最高記録が示された。これらの吸着剤をビニル芳香族モノマーで作製し、９００ｍ２／ｇを超えるＳＳＡを有した。
【００６８】
実施例２：シリコーン結合剤を有するＭＡＦ塗料（Ｐ７３１）の結果。
【００６９】
コーティング組成物を調製し、前述のようにＤＣＯＩＴ（コーティング組成物の重量に基づいて１重量％）および吸着剤（コーティング組成物の重量に基づいて４重量％）を塗料（Ｐ７３１）に添加することによって試験した。
【表３】
0006416764.tif 000005
【００７０】
ＨＲ−ＰおよびＶ５０３を含む塗料において最高記録が示された。これらの吸着剤をビニル芳香族モノマーで作製し、１，０００ｍ２／ｇを超えるＳＳＡを有した。
【００７１】
実施例３：アクリル樹脂酸塩結合剤を有するＭＡＦ塗料（Ｍ６６）の結果
【００７２】
コーティング組成物を調製し、前述のようにＤＣＯＩＴ（コーティング組成物の重量に基づいて１重量％）および様々な量のＶ５０３を塗料（Ｍ６６）に添加することによって試験した。
【表４】
0006416764.tif 000006
【００７３】
Ｖ５０３を含有する塗料は、Ｖ５０３を含有しない塗料よりも良好に機能した。概して、Ｖ５０３のレベルが高いほど、ＤＣＯＩＴの放出が遅延した。この結果は、吸着剤と非水溶性殺生物剤の比率を用いて要望通りに非水溶性殺生物剤の放出速度を調整することができることを示す。